FR 2693203 A1 19940107 FR 9208399 A 19920701 s -ô 2693203 COPOLYMERE ACRYLIQUE PARTIELLEMENT OU TOTALEMENT HYDROSOLUBLE, RETICULE OU NON ET SON UTILISATION. La présente invention se rapporte à un nouveau copolymère partiellement ou totalement hydrosoluble réticulé ou non et constitué de motifs monomériques distincts composés d'au moins un monomère à insaturation éthylénique et à fonction carboxylique, éventuellement au moins un monomère à insaturation éthylénique et sans fonction carboxylique, au moins un monomère oxyalkylé à insaturation éthylénique et terminé par une chaîne grasse hydrophobe possédant au moins 26 atomes de carbone et éventuellement au moins un monomère possédant au moins deux insaturations éthyléniques. La présente invention concerne également l'application de ce copolymère comme modificateur de rhéologie dans des applications aussi diverses que les boues de forage, les pâtes d'impression textile, la cosmétique, ou encore la détergence, et autres compositions de revêtement comme la peinture et comme agent antisédimentation et/ou de mise en suspension pour des charges minérales ou organiques grossières dans divers domaines comme par exemple le phytosanitaire. On connait déjà des copolymères formés de motifs monomériques dont le premier est carboxylé et le deuxième non. Ainsi, le brevet EP O 173 109 décrit un copolymère constitué d'acide carboxylique à insaturation éthylénique, d'ester à insaturation éthylénique et d'un troisième monomère produit de la réaction d'un alcool gras contenant 6 à 22 atomes de carbone avec un isocyanate insaturé. De même, le brevet EP O 013 836 révèle, mais seulement de manière très générale, un copolymère à base d'acide méthacrylique, d'acrylate d'alkyle ayant jusqu'à 4 atomes de carbone et d'un monomère oxyalkylé terminé par une chaîne grasse ayant jusqu'à 30 atomes de carbone, tout comme le brevet EP O 011 806 qui décrit également le même type de copolymère dont le troisième monomère est un monomère à insaturation éthylénique et terminé par une chaîne grasse possédant jusqu'à 20 atomes de carbone, ou encore le brevet EP O 248 612 qui revendique un copolymère dont le troisième monomère est un ester dont la chaîne grasse contient jusqu'à atomes de carbone. On connaît également un autre brevet EP O 216 479 qui décrit, mais seulement de manière très générale, un copolymère à base de monomère ionique à insaturation éthylénique, de monomère substantiellement non ionique à insaturation éthylénique, d'un éther allylique oxyalkylé ayant jusqu'à 30 atomes de carbone et d'un réticulant. Mais toute cette littérature décrit des polymères dont l'utilisation dans certaines compositions aqueuses ne donne pas entière satisfaction. Le problème que la présente invention vise à résoudre consiste à augmenter l'épaississement de compositions aqueuses sous bas gradient de cisaillement grâce à l'efficacité épaississante accrue des polymères selon l'invention et à conférer aux suspensions aqueuses de matières minérales ou organiques des stabilités remarquables, notamment sur le plan de l'antisédimentation sans qu'il y ait pour autant d'augmentation notable des viscosités comme c'est souvent le cas des polymères décrits dans l'art antérieur. Ces comportements très spécifiques des polymères de l'invention sont apportés par le choix et la nature des motifs monomériques constituants les macromolécules. L'homme du métier saura envisager des produits équivalents aux produits décrits dans la présente demande notamment en faisant varier dans le troisième monomère le nombre de moles d'oxyde d'alkylène condensé, et la longueur de la chaîne grasse hydrophobe de façon à conserver des propriétés équivalentes aux produits exemplifiés L'homme du métier pourra notamment préconiser le nombre d'oxyde d'alkylène en fonction du nombre de carbone de la chaîne grasse et en fonction de l'application. Dans un souci de clarté dans toute la présente demande il ne sera fait référence qu'au nombre de carbone de la chaîne grasse hydrophobe du monomère spécial oxyalkylé. La présente invention a donc d'abord pour objet un copolymère de formule générale: (A) a (B) b (C) c (D)d dans laquelle: (A) représente le ou les monomères à insaturation éthylénique et à fonction carboxylique avec "a" le pourcentage pondéral du monomère (A) par rapport au poids total des monomères, (B) représente le ou les monomères à insaturation éthylénique et sans fonction carboxylique avec "b" le pourcentage pondéral du monomère (B) par rapport au poids total des monomères, "b" pouvant être nul. (C) représente le monomère oxyalkylé à insaturation éthylénique et terminé par une chaîne grasse hydrophobe possédant au moins 26 atomes de carbone avec "c" le pourcentage pondéral du monomère (C) par rapport au poids total des monomères. Le monomère (C) sera nommé dans la suite de la description "monomère spécial" et s'écrit suivant la formule (I) suivante: R (CH 2-CH-O)m (CH 2-CH 2-O)n-(CH 2-CH-0) q-R' R 1 dans laquelle: m et p représentent un nombre de motifs d'oxyde d'alkylène, N représente un nombre de motifs d'oxyde d'éthylène, q un nombre au moins égal à 1 et tels que: q(n + m + p) R 2 l'hydrogène ou le groupe méthyle. (D) représente le ou les monomères possédant au moins deux insaturations éthyléniques avec "d" le pourcentage pondéral du monomère (D) par rapport au poids total des monomères, "d" pouvant être nul et tel que a + b + c + d = 100 %. Ainsi, alors que l'art antérieur décrit de très nombreux copolymères à motifs monomériques distincts donnant aux compositions aqueuses un comportement rhéologique aboutissant à des augmentations notables des viscosités, le copolymère selon l'invention s'en distingue par le fait qu'il est constitué: a d'au moins un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléïque, citraconique, les anhydrides d'acides carboxyliques, tels que l'anhydride maléique et les hémiesters de diacides, tels que les monoesters en C 1 à C 4, des acides maléïque ou itaconique. Toutefois, le monomère éthylénique carboxylé est préférentiellement choisi dans le groupe constitué par les acides acrylique, méthacrylique et itaconique, b éventuellement d'au moins un monomère à insaturation éthylénique et sans fonction carboxylique, choisi d'une manière non limitative dans le groupe constitué par les esters d'acides acrylique ou méthacrylique, tels que les acrylates ou méthacrylates de méthyle, éthyle, butyle, 2- éthyl-hexyle, ou encore parmi l'acrylonitrile, l'acétate de vinyle, le styrène, le méthylstyrène, le diisobutylène, la vinylpyrolidone, la vinylcaprolactame. Cependant, le monomère à insaturation éthylénique sans fonction carboxylique est préférentiellement choisi parmi les esters acryliques, tels que les acrylate et méthacrylate d'alkyle en C 1 à C 4. c d'au moins un monomère appelé "monomère spécial" oxyalkylé à insaturation éthylénique et terminé par une chaîne grasse hydrophobe, de formule générale (I): R (CH 2-CH-O)m (CH 2-CH 2)n (CH 2-CH O) pq R' _R_l R 1 R 1 dans laquelle: m et p représentent un nombre de motifs d'oxyde d'alkylène inférieur ou égal à 100, N représente un nombre de motifs d'oxyde d'éthylène inférieur ou égal à 100, q un nombre au moins égal à 1 et tels que: q(n+m+p) R 2 l'hydrogène ou le radical méthyle. R représente le radical insaturé polymérisable, appartenant au groupe des esters acrylique, méthacrylique, maléique, itaconique, crotonique, vinylphtalique ainsi que les hémiesters maléique, itaconique, vinylphtalique ou encore les insaturés uréthannes tels que par exemple les acryluréthanne, méthacryluréthanne,a-a diméthyl-misopropenylbenzyluréthanne, allyluréthanne ou bien encore les éthers allyliques, les acrylamide et méthacrylamide substituées ou non, des vinyliques. R' représente le radical hydrophobe à chaîne grasse tels que les groupes linéaire ou ramifié alkyle, alkylaryle, arylalkyle, aryle ayant au moins 26 atomes de carbone et préférentiellement au moins 30 atomes de carbone Cependant, il est également choisi de manière préférentielle un radical hydrophobe alkyle linéaire ou ramifié à 28 atomes de carbone et un nombre d'oxyde d'alkylène variant de 10 à 70. d éventuellement d'au moins un monomère possédant au moins deux insaturations éthyléniques choisi d'une manière non limitative dans le groupe constitué par le diméthacrylate d'éthylène glycol, le triméthylolpropanetriacrylate, l'acrylate d'allyle, le méthylènebis-acrylamide, le méthylène-bis-méthacrylamide, le têtrallyloxyéthane, les triallylcyanurates, les éthers allyliques obtenus à partir de polyols tels que le pentaérythritol, le sorbitol, le sucrose ou autres. Le copolymère selon l'invention, obtenu par des procédés connus de copolymérisation radicalaire en solution, en émulsion directe ou inverse, en suspension ou précipitation dans des solvants appropriés, en présence de systèmes catalytiques et d'agents de transfert connus, contient préférentiellement, exprimé en pour cent en poids: a de 15 % à 98 %, et tout particulièrement de 20 % à 50 % de monomère(s) à insaturation éthylénique ayant au moins une fonction carboxylique, b de 0 % à 83 %, et tout particulièrement de 47 % à 77 % d'autre(s) monomère(s) à insaturation éthylénique démuni(s) de fonction carboxylique, c de 2 % à 18 % et tout particulièrement de 3 % à 10 % de monomère spécial. d de 0 % à 5 % et tout particulièrement de 0 % à 3 % de monomère(s) possédant au moins deux insaturations éthyléniques. Le total des constituants (a), (b), (c) et (d) étant égal à 100. L'invention concerne également les compositions aqueuses chargées et/ou pigmentées contenant le copolymère selon l'invention Les compositions aqueuses chargées et/ou pigmentées sont plus particulièrement celles qui, outre le copolymère selon l'invention, contiennent une charge minérale telle que le carbonate de calcium, les argiles, les oxydes de fer, les silico-aluminates de sodium ou zéolithes et/ou un ou plusieurs colorants et éventuellement un liant naturel ou synthétique ainsi qu'éventuellement d'autres constituants comme des dispersants, des agents de coalescence, des biocides, des tensio-actifs, des antimousses. Parmi toutes ces compositions aqueuses, contenant le copolymère selon l'invention, on peut par exemple citer les compositions cosmétiques, les pâtes d'impression textile, les suspensions aqueuses de zéolithes, les fluides de forage en particulier à l'eau, les formulations de crème à récurer, les formulations de détergence, les peintures et autres compositions de revêtement. La portée et l'intérêt de l'invention seront mieux perçus grâce aux exemples suivants qui ne sauraient être limitatifs. Exemple 1 Afin de comparer l'efficacité à l'épaississement sous bas gradient de cisaillement de différents épaississants, on prépare des solutions aqueuses de polymères à 0,5 % en poids sec puis on les neutralise à p H = 8,5 à l'aide d'ammoniaque à 28 % avant de les laisser au repos 24 heures. Au bout de ces 24 heures les viscosités apparentes de ces gels sont déterminées à 250 C à l'aide du viscosimètre Rhéomat 115 commercialisé par la société CONTRAVES et équipé du mobile 145 et pour les taux de cisaillement 0,1 et 0,5 S 1. Dans tous les essais de l'exemple, les copolymères étudiés sont constitués de: a 36 % en poids d'acide méthacrylique, b 55 % en poids d'acrylate d'éthyle, c 9 % en poids du monomère spécial de formule générale (I). Ainsi, sont testés pour: L'essai n l: un copolymère selon l'art antérieur dont le monomère spécial de formule générale (I) est un hémimaléate comprenant 25 motifs d'oxyde d'éthylène et un radical R' alkyle linéaire constitué de 12 atomes de carbone. L'essai n 2: Un copolymère selon l'art antérieur dont le monomère spécial de formule générale (I) est un hémimaléate comprenant 25 motifs d'oxyde d'éthylène et un radical R' alkyle linéaire constitué de 16 à 18 atomes de carbone. L'essai n 3: Un copolymère selon l'art antérieur dont le monomère spécial de formule générale (I) est un hémimaléate comprenant 25 motifs d'oxyde d'éthylène et un radical R' alkyle constitué de 22 atomes de carbone. L'essai n 4: Un copolymère selon l'invention dont le monomère spécial de formule générale (I) est un hémimaléate comprenant 25 motifs d'oxyde d'éthylène et un radical R' alkyle constitué de 28 atomes de carbone. L'essai n 5: Un copolymère selon l'invention dont le monomère spécial de formule générale (I) est un hémimaléate comprenant 25 motifs d'oxyde d'éthylène et un radical R' alkyle constitué de 32 atomes de carbone. L'essai n 6: Un copolymère selon l'invention dont le monomère spécial de formule générale (I) est un hémimaléate comprenant 25 motifs d'oxyde d'éthylène et un radical R' alkyle constitué de 34 atomes de carbone. L'essai N 07 Un copolymère selon l'invention dont le monomère spécial de formule générale (I) est un hémimaléate comprenant 25 motifs d'oxyde d'éthylène et un radical R' alkyle constitué de 36 atomes de carbone. L'essai N 08: Un copolymère selon l'art antérieur dont le monomère spécial de formule générale (I) est un méthacrylate comprenant 25 motifs d'oxyde d'éthylène et un radical R' alkyle linéaire constitué de 12 atomes de carbone. L'essai N 09 Un copolymère selon l'art antérieur dont le monomère spécial de formule générale (I) est un méthacrylate comprenant 25 motifs d'oxyde d'éthylène et un radical R' alkyle linéaire constitué de 16 à 18 atomes de carbone. L'essai N 010: Un copolymère selon l'art antérieur dont le monomère spécial de formule générale (I) est un méthacrylate comprenant 25 motifs d'oxyde d'éthylène et un radical R' alkyle constitué de 22 atomes de carbone. L'essai n 11: Un copolymère selon l'invention dont le monomère spécial de formule générale (I) est un méthacrylate comprenant 25 motifs d'oxyde dtéthylène et un radical R' alkyle constitué de 32 atomes de carbone. L'essai N 012 Un copolymère selon l'invention dont le monomère spécial de formule générale (I) est un méthacrylate comprenant 25 motifs d'oxyde d'éthylène et un radical R' alkyle constitué de 34 atomes de carbone. L'essai N 013 Un copolymère selon l'invention dont le monomère spécial de formule générale (I) est un méthacrylate comprenant 25 motifs d'oxyde d'éthylène et un radical R' alkyle constitué de 365 atomes de carbone. Les résultats des mesures en Pa S des viscosités apparentes sous les différents taux de cisaillement en s-1 sont rassemblés pour tous les essais dans le tableau I suivant: MONOMERE DE FORMULE GENERALE I n p q R 1 R 2 R R' TAUX DE CISAILLEMENT EN S -1 0,1 en Pa s 0,5 I en Pa s A.A 1 O 25 O 1 hémimaléate alkyle en C 12 5,75 1,15 A.A 2 O 25 O 1 hémimaléate céto-stéaryle 6,23 1,25 A.A 3 O 25 O 1 hémimaléate alkyle en C 22 5,27 1,92 INV 4 O 25 O 1 hémimaléate alkyle en C 28 52 26 INV 5 O 25 O 1 hémimaléate alkyle en C 32 54 13 INV 6 O 25 O 1 hémimaléate alkyle en C 34 49 13 INV 7 O 25 O 1 hémimaléate alkyle en C 36 24 7 A.A 8 O 25 O 1 m 6thacrylate alkyle en C 12 0,48 0,19 A.A 9 O 25 O 1 méthacrylate céto-stéaryle 42,2 14,5 A.A 10 O 25 O 1 méthacrylate alkyle en C 22 40 12,3 INV 11 O 25 O 1 méthacrylate alkyle en C 32 115 37,5 INV 12 O 25 O 1 méthacrylate alkyle en C 34 73,3 19,4 INV 13 O 25 O 1 méthacrylate alkyle en C 36 56 15 À 1 = viscosité apparente A.A = ART ANTERIEUR INV = INVENTION m r, r, (O M t N E O. OZ - _ La lecture du tableau I permet de constater que pour les essais no 4 à 7 et N O 11 à 13, l'épaississement du gel à 0, 5 % en poids sec de polymère est nettement supérieur pour les copolymères selon l'invention constitués d'acide méthacrylique, d'acrylate d'éthyle et d'un monomère oxyalkylé à insaturation éthylénique et terminé par une chaîne grasse hydrophobe, de formule générale (I) dans laquelle R' représente le radical hydrophobe ayant au moins 26 atomes de carbone. Exemple 2 Cet exemple concerne l'épaississement d'une base de shampooing contenant du lauryl éther sulfate d'ammonium et des silicones. Mode opératoire: La base à épaissir est introduite dans un flacon en verre et mise en agitation très lente à l'aide d'un système d'agitation du type Rayneri. On pèse successivement et on introduit: la base du shampooing à épaissir: 250 g l'eau de qualité industrielle: 25 g puis l'épaississant à tester (contenant 30 % en masse de matières actives): 5 g Le p H est réglé à 6,5 à l'aide de triéthanolamine. Il est nécessaire d'obtenir un mélange en fin de formulation qui soit convenablement épaissi et qui soit également parfaitement limpide et transparent. La mesure de la viscosité apparente est effectuée à l'aide d'un viscosimètre Brookfield du type RVT équipé du module adapté à 200 C. Les lectures sont effectuées à 10 tours/minute et 100 tours/minute immédiatement après la réalisation du mélange et 48 heures après. ks 2693203 Les différents copolymères épaississants testés sont pour: L'essai n 14 un copolymère selon l'art antérieur constitué de: a 36 % en poids d'acide méthacrylique, b 55 % en poids d'acrylate d'éthyle, c 9 % en poids d'un méthacrylate comprenant 50 motifs d'oxyde d'éthylène et un radical R' alkyle linéaire constitué de 16 à 18 atomes de carbone. L'essai n 15 un copolymère selon l'art antérieur constitué de: a 36 % en poids d'acide méthacrylique, b 55 % en poids d'acrylate d'éthyle, c 9 % en poids d'un méthacrylate comprenant 20 motifs d'oxyde d'éthylène et un radical R' alkyle constitué de 22 atomes de carbone. L'essai n 16 un copolymère selon l'art antérieur constitué de: a 36 % en poids d'acide méthacrylique, b 55 % en poids d'acrylate d'éthyle, c 9 % en poids d'un méthacrylate comprenant 50 motifs d'oxyde d'éthylène et un radical R' alkylaryle nonylphényle. L'essai n 17 un copolymère selon l'art antérieur constitué de: a 36 % en poids d'acide méthacrylique, b 55 % en poids d'acrylate d'éthyle, c 9 % en poids d'un méthacrylate comprenant 35 motifs d'oxyde d'éthylène et un radical R' alkyle constitué de 22 atomes de carbone. L'essai N 018 un copolymère selon l'invention constitué de a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 32 atomes de carbone. L'essai N 019 un copolymère selon l'invention constitué de a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 34 atomes de carbone. L'essai N 020 un copolymère selon l'invention constitué de a 36 % en poids d'acide méthacrylique, b 55 % en poids d'acrylate d'éthyle, c 9 % en poids d'un méthacrylate comprenant 15 motifs d'oxyde d'éthylène et un radical R' alkyle constitué de 34 atomes de carbone. Les résultats des mesures des viscosités Brookfield des différents essais sont rassemblés dans le tableau II suivant. MONOMERE DE FORMULE GENERALE I IMMEDIATE EN m Pa S r 1 48 HEURES EN m Pa s l,M ' n p q R 1 R 2 R, t/mn t/mn t/mn t/mn ASPECT DU GEL A.A 14 O 50 O 1 céto-stéaryle 600 560 1300 1050 trouble A.A 15 O 20 O 1 alkyle en C 22 400 420 500 500 opaque A.A 16 O 50 O 1 nonyl-phenyle 500 520 700 590 trouble A.A 17 O 35 O 1 alkyle en C 22 600 590 1000 800 trouble INV 18 O 25 O 1 alkyle en C 32 800 760 1100 980 limpide INV 19 O 25 O 1 alkyle en C 34 800 740 1100 960 limpide INV 20 O 15O 1 alkyle en C 34 600 540 1300 1060 limpide A.A = ART ANTERIEUR INV = INVENTION r, r, O G t O m S-i > i D in s-) m E-1 q = viscosité Brookfield Cette base de shampooing est considérée comme bonne si sa viscosité Brookfield à 10 tours/minute et 200 C est supérieure à 1000 m Pa S après 48 heures et si sa formulation est limpide. La lecture du tableau II nous permet de distinguer que seuls les essais N 018 à 20 selon l'invention constituent une bonne base de shampooing. Exemple 3 Cet exemple concerne l'épaississement et la formulation de pâte d'impression textile. Dans ce but, on introduit sous agitation dans un flacon en verre 441 g d'eau et 17,5 g d'épaississant à 30 % de matière active à tester ainsi que 4 g d'antimousse. L'agitation effectuée à l'aide d'un agitateur type Rayneri est maintenue constante pendant un quart d'heure, période pendant laquelle le p H est ajusté à 8 à l'aide d'une solution d'ammoniaque à 30 %. Puis on rajoute 50 g d'un latex de type styrène-butadiène thermoréticulable au moyen de mélamine formol que l'on homogénéise par agitation pendant 10 minutes avant d'incorporer 15 g d'un colorant bleu marine Néoprint SOFAT. Ensuite, 15 g de tensioactif non ionique de type nonylphénol possédant 4 motifs d'oxyde d'éthylène sont ajoutés à cette composition L'agitation dure 10 minutes. Puis on mesure la viscosité Brookfield de la pâte d'impression textile à 200 C et 10 tours/minute au moyen d'un viscosimètre Brookfield type RVT équipé du mobile adéquat. L'essai N 021 Dans cet essai, l'épaississant testé est un copolymère selon l'invention constitué de: a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 32 atomes de carbone. L'essai n 22 l'épaississant testé dans cet essai est un copolymère selon l'invention constitué de: a 36 % en poids d'acide méthacrylique, b 55 % en poids d'acrylate d'éthyle, c 9 % en poids d'un hémimaléate comprenant 25 motifs d'oxyde d'éthylène et un radical R' alkyle constitué de 32 atomes de carbone. L'essai n 23: l'épaississant testé dans cet essai est un copolymère selon l'invention constitué de: a 36 % en poids d'acide méthacrylique, b 48 % en poids d'acrylate d'éthyle, c 16 % en poids d'un hémimaléate comprenant 25 motifs d'oxyde d'éthylène et un radical R' alkyle constitué de 32 atomes de carbone. L'essai no 24: l'épaississant testé dans cet essai est un copolymère selon l'invention constitué de: a 43 % en poids d'acide méthacrylique, b 51 % en poids d'acrylate d'éthyle, c 3 % en poids d'un méthacrylate comprenant 25 motifs d'oxyde d'éthylène et un radical R' alkyle constitué de 32 atomes de carbone, 18 d 3 % en poids d'un mélange équipondéral de méthylène-bis- acrylamide et de diméthacrylate d'éthylène glycol. Les résultats obtenus sont rassemblés dans le tableau III suivant. MONOMERE DE FORMULE GENERALE I n p q R 1 R 2 R R' I E Nm Pa s t/mn RENDU DE COULEUR REPARTITION PIGMENTAIRE INV 21 O 250 1 méthacrylatealkyle à 32 C 30 000 BON BONNE INV 22 O 25 O 1 hémimaléate alkyle à 32 C 25 000 BON BONNE INV 23 O 25 O 1 hémimaléate alkyle à 32 C 40 000 BON BONNE INV 24 O 25 O 1 méthacrylatealkyle à 32 C 45000 BON BONNE I = viscosité Brookfield r, r, (O M t G ON t O onl m w D 0 1-1 M INV = INVENTION Une pâte d'impression textile est utilisable si, d'une part sa viscosité Brookfield mesurée à 10 tours/minute et 200 C est supérieure ou égale à 25 000 m Pas et si, d'autre part, ladite pâte, une fois appliquée sur un support textile présente, après séchage de quelques minutes à l'étuve à 1000 C, un rendu de couleur et une répartition pigmentaire acceptable. La lecture du tableau III permet de constater que les copolymères selon l'invention des essais N 021 à 24 donnent de bonnes formulations en pâte d'impression textile. Exemple 4 Cet exemple concerne l'utilisation des copolymères selon l'invention comme stabilisant des suspensions aqueuses de zéolithes. Dans ce but, la Demanderesse utilise dans tous les essais la même suspension aqueuse de zéolithe de type 4 A contenant 52,5 % de matière sèche. Cette suspension d'aspect très fluide, lorsqu'elle est maintenue en agitation, sédimente en quelques heures, si elle ne contient aucun agent stabilisant, et se sépare en deux phases L'une en un liquide surnageant et l'autre conduisant à un sédiment très dur impossible à remettre en suspension sans moyen mécanique puissant. Les tailles de particules de zéolithe sont comprises entre 1 et 10 gm et la suspension a un p H alcalin supérieur à 12. Mode opératoire La suspension est fractionnée en échantillons de 240 g. Chaque fraction est conservée dans un flacon en verre de 230 ml muni d'un couvercle métallique hermétique. Chaque flacon ne servira qu'à un seul essai de stabilisation. Pour chaque essai, le contenu du pot est remis en suspension fluide et homogène à l'aide d'un système d'agitation du type Rayneri, avant d'incorporer 1 g d'agent stabilisant à tester, ce qui correspond à 0,13 % en poids sec d'agent par rapport à la masse totale de la suspension L'agitation est maintenue pendant 15 minutes de façon à obtenir un mélange intime de la suspension à stabiliser et de l'agent testé Après ce temps, la rhéologie du système est déterminée à l'aide d'un viscosimètre Brookfield type RVT équipé d'un module adapté. La viscosité apparente To est mesurée à 20 C Chaque lecture est effectuée à 10 tours/minute et 100 tours/minute après 2 minutes de rotation Les récipients contenant la suspension ainsi stabilisée, munis de leurs couvercles hermétiques, sont laissés au repos à température ambiante pour un cycle de vieillissement statique de quatre jours. Après ce laps de temps, on détermine pour chaque essai la stabilité puis la rhéologie de la suspension. a La stabilité Elle est déterminée par la mesure à l'aide d'une réglette graduée de la hauteur du sédiment au fond du flacon en verre. La suspension aqueuse de zéolithe est considérée comme stable si la hauteur du dépôt est inférieure ou égale à 1 mm. b La rhéologie La rhéologie du système se détermine par la mesure de la viscosité apparente de la suspension à 200 C, à l'aide d'un viscosimètre Brookfield type RVT équipé du module adapté Les lectures sont faites à 10 tours/minute et 100 tours/minute après deux minutes de rotation et sont notées T 4 J. La suspension aqueuse est considérée comme pompable lorsque la viscosité apparente mesurée à 10 tours/minute est inférieure ou égale à 2500 m Pa S (c P). La mesure de rhéologie (viscosité Brookfield) effectuée après 4 jours de stockage est répétée après un deuxième cycle de vieillissement statique de 40 jours à température ambiante et notée T 40 J. L'essai N 025: Il constitue l'essai témoin et aucun agent stabilisant n'a été ajouté. Par contre, les différents agents stabilisants sont pour L'essai N 026 un copolymère selon l'invention constitué de a 36 % en poids d'acideméthacrylique, b 58 % en poids d'acrylate d'éthyle, c 6 % en poids d'un hémimaléate comprenant 25 motifs d'oxyde d'éthylène et un radical R' alkyle constitué de 32 atomes de carbone. L'essai N 027 un copolymère selon l'invention constitué de a 36 % en poids d'acide méthacrylique, b 55 % en poids d'acrylate d'éthyle, c 9 % en poids d'un hémimaléate comprenant 20 motifs d'oxyde d'éthylène et un radical R' alkyle constitué de 36 atomes de carbone. Les résultats des mesures de viscosité apparente Brookfield To, T 4 J, T 40 J et de hauteur de dépôt des divers essais sont rassemblés dans le tableau IV suivant. MONOMERE DE FORMULE GENERALE I n p q R R 2 R R, To I en m Pa s TEMPS T 4 J * 1 en m Pa S D. T 40 j tl en m Pa s T 25 80 -75 INFINIE 36 mm INFINIE _ _ _j ____ O 3 O _ _ _ _ _ INV 26 O 25 O 1 hémimaléate alkyle à 32 C 260 150 1300 350 T = TEMOIN INV = INVENTION r, r, (O M t G ON t O onl m S l D î M ou égale à 1 mm. Ainsi, les copolymères selon l'invention sont de bons agents de stabilisation des suspensions aqueuses de zéolithe. Exemple 5 Cet exemple illustre l'utilisation des copolymères selon l'invention comme additif de boues de forage à l'eau de mer et plus particulièrement comme modificateur de rhéologie. Ainsi, pour chaque essai, on prépare trois solutions contenant chacune 35 g d'argile à moyen rendement de gonflement sélectionnée par POCMA (Oil Company Materials Association) et 1 g de Na HCO 3 dans 350 cm 3 d'eau de mer. On agite 20 minutes et on ajoute pour les essais autres que le témoin 5, 10 et 15 g de copolymère sec à tester par litre dans les trois solutions et on amène le p H à 9 à l'aide de soude à 35 %. Après 24 heures de repos dans les récipients fermés, on agite chaque suspension pendant 5 minutes et on amène éventuellement le p H à 9 à l'aide de soude à 35 % avant de mesurer la viscosité apparente de chaque suspension au viscosimètre Fann. La norme A Pl (American Petroleum Institute), définit, pour les fluides de forage, la viscosité apparente (Va) correspondant à un taux de cisaillement de 1020 s-1, soit une vitesse du rotor du viscosimètre Fann de 600 tours/minute. Lorsqu'elle est exprimée en centipoises ou milli Pascal seconde, la viscosité apparente est donnée par l'expression: lecture Fann à 600 tours/minute Va = L'essai n 28 constitue l'essai témoin, c'est-à-dire l'essai, qui, sans ajout de copolymère, permet de mesurer la viscosité apparente de la boue après 24 heures de repos. Dans l'essai n 29, le copolymère testé est un copolymère selon l'invention constitué de: a 36 % en poids d'acide méthacrylique, b 55 % en poids d'acrylate d'éthyle, c 9 % en poids d'un hémimaléate comprenant 25 motifs d'oxyde d'éthylène et un radical R' alkyle constitué de 32 atomes de carbone. Dans l'essai n 30, le copolymère selon l'invention est constitué de: a 36 % en poids d'acide méthacrylique, b 55 % en poids d'acrylate d'éthyle, c 9 % en poids d'un hémimaléate comprenant 25 motifs d'oxyde d'éthylène et un radical R' alkyle constitué de 34 atomes de carbone. 30 Les résultats des mesures de viscosité apparente Fann des différents essais sont rassemblés dans le tableau V suivant. MONOMERE DE FORMULE GENERALE I n p q R R 2 R R' o C 1- *- LECTURE 600 TOURS /MN VISCOSITE APPARENTE EN m Pa s T 28 O O 10 5 85 42,5 INV 29 O 25 O 1 hémimaléate alkyle à 32 C10 162 81 220 110 106 53 INV 30 O 25 O 1 hémimaléate alkyle à 34 C10 200 100 274 137 (*) exprimée en g d'additif sec pour un litre de boue de forage à l'eau de mer T = TEMOIN INV = INVENTION r, on r, (O N' m Oz E-, Les suspensions d'argile sont utilisables en boue de forage à l'eau de mer si leur viscosité apparente Fann est supérieure à 25 m Pa S (c P). La lecture du tableau V permet de constater que les boues de forage à l'eau de mer des essais N 029 et 30 ont des viscosités apparentes supérieures à 25 m Pa s. Ainsi, les copolymères selon l'invention modifient la structure de la suspension initiale d'argile dans de l'eau de mer et procurent à cette suspension d'argile de charge à moyen rendement de gonflement une rhéologie utilisable dans les boues de forage à l'eau de mer. Exemple 6: Cet exemple concerne l'épaississement d'une base de crème à récurer contenant un mélange de tensio-actif non ionique et du carbonate de calcium de diamètre moyen égal à 30 gm commercialisé par la société OMYA sous le nom de Durcal 40. Mode opératoire: Dans un flacon en verre de 1000 ml équipé d'un système d'agitation du type Rayneri, on introduit successivement et sous agitation: 330 g d'eau brute, 2,25 g d'un dispersant acrylique commercialisé par la société COATEX sous le nom de COATEX P 90, et 375 g du carbonate de calcium Durcal 40. La suspension aqueuse de carbonate de calcium ainsi obtenue est alors alcalinisée jusqu'à p H = 9,5 à l'aide d'ammoniaque à 28 %. Une fois le p H atteint on incopore, toujours sous agitation, 10 g du copolymère à tester contenant 30 % de matière active et 3 g du tensioactif non ionique du type nonylphénol condensé avec 10 molécules d'oxyde d'éthylène. Après 5 minutes d'agitation, on stoppe celle-ci et on estime la sédimentation immédiate (TO) à l'aide d'une spatule introduite dans la base de crème à récurer On peut alors distinguer la sédimentation particulièrement rapide par le fait que la spatule rencontre une résistance à la pénétration au fond du flacon. Les bases de crème à récurer sont alors laissées au repos pendant 48 heures. Au bout de ces 48 heures, on mesure d'une part la viscosité apparente Brookfield à 200 C et à 10 tours/minute et 100 tours/minute au moyen d'un viscosimètre Brookfield type RVT équipé du module adéquat et d'autre part la sédimentation (T 48 H)du mélange estimé de la même façon que la sédimentation immédiate. Les différents copolymères testés sont pour: L'essai N 031: un copolymère selon l'art antérieur constitué de a 36 % en poids d'acide méthacrylique, b 55 % en poids d'acrylate d'éthyle c 9 % en poids d'un hémimaléate comprenant 25 motifs d'oxyde d'éthylène et un radical R' alkyle linéaire constitué de 16 à 18 atomes de carbone. L'essai N 032: un copolymère selon l'art antérieur constitué de a 36 % en poids d'acide méthacrylique, b 55 % en poids d'acrylate d'éthyle, c 9 % en poids d'un méthacrylate comprenant 25 motifs d'oxyde d'éthylène et un radical R' alkyle linéaire constitué de 16 à 18 atomes de carbone. L'essai N 033: un copolymère selon l'art antérieur constitué de a 36 % en poids d'acide méthacrylique, b 55 % en poids d'acrylate d'éthyle, c 9 % en poids d'un hémimaléate comprenant 25 motifs d'oxyde d'éthylène et un radical R'alkyle constitué de 22 atomes de carbone. L'essai n 34: un copolymère selon l'art antérieur constitué de: a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 22 atomes de carbone. L'essai n 35: un copolymère selon l'invention constitué de: a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 32 atomes de carbone. L'essai n 36 un copolymère selon l'invention constitué de: a 36 % en poids d'acide méthacrylique, b 55 % en poids d'acrylate d'éthyle, c 9 % en poids d'un méthacrylate comprenant 15 motifs d'oxyde d'éthylène et un radical R' alkyle constitué de 36 atomes de carbone. Les résultats des mesures de viscosité apparente Brookfield à 10 tours/minute et 100 tours/minute à 20 C après 48 heures de repos ainsi que ceux de sédimentation (To) et de * sédimentation (T 48 H) après 48 heures de repos des différents essais sont rassemblés dans le tableau VI suivant. MONOMERE DE FORMULE GENERALE I n p q R R 2 R R ' SEDIMENTATION To q 48 H E Nm Pa s t/mn 100 t/mn SEDIMENTATION T 48 H A.A 31 O 25 O 1 hhmimaléate céto-stéaryle OUI A.A = ART ANTERIEUR INV = INVENTION r, r, (O M t O m o-4 a: Une base de crème à récurer est considérée comme bonne si, après 48 heures de stockage, le système épaissi en présence de tensio-actif non ionique présente une viscosité apparente Brookfield supérieure à 3000 m Pa S à 10 tours/minute et aucune sédimentation au bout d'au moins 48 heures. La lecture du tableau VI permet de constater que seuls les essais N 035 et 36 selon l'invention donnent des formulations à viscosité apparente élevée et sans sédimentation. Exemple 7 Cet exemple concerne l'utilisation du copolymère selon l'invention comme agent antisédimentation de suspension aqueuse de carbonate de calcium grossier. Mode opératoire: Dans un bécher de 1000 ml équipé d'un système d'agitation du type Rayneri, on introduit sous agitation et dans l'ordre suivant: l'eau, le dispersant acrylique de poids moléculaire 7000 commercialisé par la société COATEX sous le nom de COATEX P 90 à 40 % de matière active, le copolymère à tester, puis un mélange de carbonate de calcium grossier provenant du gisement de Salses dont 30 parties sont constituées de carbonate de calcium dont 29 % des particules sont inférieures à 2 gm et commercialisé par la société OMYA sous le nom de Durcal 5 et dont 70 parties sont constituées de carbonate de calcium dont 25 % des particules sont inférieures à 12,gm et commercialisé par la société OMYA sous le nom de Calibrite SL. La suspension aqueuse ainsi réalisée est alors maintenue sous forte agitation pendant 30 minutes. L'agitation stoppée, on mesure à l'aide d'un viscosimètre Brookfield type RVT équipé du module adapté la viscosité apparente Brookfield To de la suspension à 200 C et à 10 tours/minute et 100 tours/minute. Cette mesure effectuée, la suspension est transvasée dans un pot en plastique fermé de 500 ml à ouverture totale, puis stockée au repos à 250 C. Au bout de 8 jours de stockage, l'aspect de la suspension est déterminé par introduction d'une spatule au fond du pot. Les échantillons présentant une très forte sédimentation sont considérés très mauvais et notés O Les échantillons présentant une forte sédimentation sont considérés mauvais et notés 1. De même, ceux présentant une sédimentation très collante sont considérés comme médiocres et notés 2 tandis que ceux ayant une sédimentation peu importante mais collante sont considérés comme moyens et notés 3 La notation 4 correspond aux échantillons estimés comme bons car ne présentant aucune sédimentation et un aspect de gel très épais alors que la notation 5 est réservée aux très bons échantillons n'ayant aucune sédimentation et un aspect de gel épais. Cet aspect de la suspension est également contrôlé de la même manière après 15 et 30 jours de stockage à 250 C. Au bout de 30 jours de stockage et après le contrôle de l'aspect de la suspension, on soumet ladite suspension à une agitation mécanique pendant deux minutes puis on mesure la viscosité apparente Brookfield T 30 J à 200 C et à 10 tours/minute et 100 tours/minute au moyen d'un viscosimètre Brookfield type RVT équipé du module adapté. Pour tous les essais, on utilise deux béchers dans lesquels on introduit pour tous les essais la même quantité d'eau, de dispersant et de carbonate de calcium de manière à obtenir une suspension aqueuse de carbonate de calcium à 75 % en poids de matière sèche et comprenant 0, 035 % en poids sec de dispersant par rapport au poids sec de carbonate de calcium. Le copolymère à tester est lui, introduit dans tous les essais suivant deux doses: dans le premier bêcher à raison de 0,05 % en poids sec par rapport au poids sec de carbonate de calcium et dans le deuxième bécher à raison de 0,1 % en poids sec par rapport au poids sec de carbonate de calcium. L'essai n 37: Il constitue l'essai témoin et ne comprend aucun agent antisédimentation. Par contre, les différents agents de sédimentation sont pour: L'essai n 38: un copolymère selon l'art antérieur constitué de: a 40,4 % en poids d'acide méthacrylique, b 59 % en poids d'acrylate d'éthyle, c 0,6 % en poids de réticulant. L'essai no 39: un copolymère selon l'art antérieur constitué de: a 99, 2 % en poids d'acide acrylique, b 0,8 % en poids de réticulant. L'essai no 40: un copolymère selon l'art antérieur constitué de: a 36 % en poids d'acide méthacrylique, b 55 % en poids d'acrylate d'éthyle, 35 c 9 % en poids d'un méthacrylate comprenant 25 motifs d'oxyde d'éthylène et un radical R' alkyle linéaire constitué de 16 à 18 atomes de carbone. L'essai n 41: un copolymère selon l'invention constitué de: a 36 % en poids d'acide méthacrylique, b 55 % en poids d'acrylate d'éthyle, c 9 % en poids d'un hémimaléate comprenant 25 motifs d'oxyde d'éthylène et un radical R' alkyle constitué de 32 atomes de carbone. L'essai n 42: un copolymère selon l'invention constitué de: a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 32 atomes de carbone. L'essai n 43: un copolymère selon l'invention constitué de: a 36 % en poids d'acide méthacrylique, b 55 % en poids d'acrylate d'éthyle, c 9 % en poids d'un hémimaléate comprenant 25 motifs d'oxyde d'éthylène et un radical R' alkyle constitué de 36 atomes de carbone. Les résultats des mesures en m Pa S des viscosités Brookfield (To, T 30 J) à 10 tours/minute et 100 tours/minute et 20 C ainsi que l'aspect des suspensions après 8 jours, 15 jours et jours de stockage au repos à 25 C sont rassemblés pour tous les essais dans le tableau VII suivant. 11 I T MONOMERE DE FORMULE GENERALE I n P q R 1 R 2 I R R, U EN m Pa s ASPECT DU GEL APRES 8 jours jours 30 jours n T 30 J EN m Pa s v T 3 7 O 3000 1500 O O O INFINIE A.A 381 0,055300 3400 3 1 O INFINIE 0,10 4800 2800 3 2 O INFINIE A.A 39 0,057200 3600 4 3 2 6800 3200 0,10 6200 2600 4 3 2 6300 2700 A.A 40 O 250 1 méthacrylate céto-stéaryle0,05 600 490 O O O INFINIE 0,10 600 540 O O O INFINIE INV 41 O 250 1 hémimaléate alkyle à 32 C0,05 700 450 4 2 2 1300 800 0,10 500 550 5 4 4 1100 800 INV 42 O 25 O 1 méthacrylate alkyle à 32 C0,05 1400 620 5 4 4 1800 800 0,10 2000 930 5 5 5 2600 1200 INV 43 O 25 O 1 hémimaléate alkyle à 36 C0,05 400 390 4 3 3 1000 1000 _______ _______ 0,10 800 800 5 4 4 1800 1800 (*) exprimée en pourcentage d'additif sec par rapport au poids sec de la suspension À = viscosité Brookfield mesurée à 10 t/mn puis 100 t/mn T = TEMOIN A.A = ART ANTERIEUR INV = INVENTION m r, r, (O M Gx _ t-n J _ La lecture du tableau VII permet de constater que seuls les essais n 41 à 43 selon l'invention ont un aspect bon ou très bon (notation 4 ou 5) pour une dose de 0,1 % en poids sec d'agent antisédimentation ainsi que des viscosités Brookfield pas trop élevées. Exemple 8: Cet exemple concerne l'épaississement sous bas taux de cisaillement de formulation type peinture. Mode opératoire: Dans un bécher de 1000 ml équipé d'un système d'agitation du type Rayneri, on mélange sous agitation: 206 g d'eau 3, 04 g d'un dispersant acrylique de poids moléculaire 7000 à 40 % de matière active commercialisé par la société COATEX sous le nom de COATEX P 90, 1,96 g d'un biocide commercialisé par la société OMYA sous le nom de Mergal K 6 N, et 0,98 g d'un antimousse commercialisé sous le nom de BYK 34 par la société BYK CHEMIE. Puis on introduit en pluie dans le mélange agité: ,27 g de dioxyde de titane commercialisé par la société THANN et MULHOUSE sous le nom de RL 68, 322,10 g de carbonate de calcium de diamètre moyen égal à 3 Mm commercialisé par la société OMYA sous le nom de DURCAL 2, et 211,40 g de carbonate de calcium de diamètre moyen égal à 1,5 pm commercialisé par la société OMYA sous le nom d'HYDROCARB. On disperse alors pendant 20 minutes à l'aide de la turbine crantée de 70 mm de diamètre à une vitesse de 1500 tours/minute puis on introduit sous agitation: ,02 g de monoéthylène glycol, ,55 g d'eau, ,55 g d'un liant styrène-acrylique commercialisé par la société RHONE-POULENC sous le nom de RHODOPAS DS 910, ainsi que: ,02 g de white-spirit. Cette base de peinture non épaissie terminée, on en mesure la viscosité Brookfield à 0,5 tours/minute et 1 tour/minute à C au moyen d'un viscosimètre Brookfield type RVT équipé du module 1, puis on rajoute le copolymère épaississant à tester à raison de 2,06 % en poids avant d'ajuster le p H à 8,6 à l'aide d'ammoniaque à 28 %. On mesure alors pour chaque essai la viscosité de la peinture à 0,5 tours/minute et 1 tour/minute à 20 C au moyen d'un viscosimètre Brookfield type RVT équipé du module 6. L'essai n 44: Il constitue l'essai témoin et ne comprend aucun agent épaississant. L'essai n 45: Un copolymère selon l'art antérieur constitué de: a 40,4 % en poids d'acide méthacrylique, b 59 % en poids d'acrylate d'éthyle, c 0,6 % en poids de réticulant. L'essai n 46: Un copolymère selon l'invention constitué de: a 36 % en poids d'acide méthacrylique, b 55 % en poids d'acrylate d'éthyle, c 9 % en poids d'un méthacrylate comprenant 25 motifs d'oxyde d'éthylène et un radical R' alkyle constitué de 32 atomes de carbone. Les résultats des mesures en Pa S des viscosités Brookfield à 0,5 tour/minute et 1 tour/minute sont rassemblés dans le tableau VIII suivant. to T O TABLEAU VIII m MONOMERE DE FORMULE GENERALE I n p q R 1 R 2 R R' EN Pa s 0,5 t/mn 1 t/mn T.441 _ 10,08 0,08 A.A 45 1 I 500 300 INV46 O 250 1 méthacrylate alkyle en C 32700 500 r I = viscosité Brookfield T = TEMOIN A.A = ART ANTERIEUR INV = INVENTION S- S 4 D ci m î détruit avec une très faible agitation. REVENDICATIONS 1 Copolymère partiellement ou totalement hydrosoluble, réticulé ou non, caractérisé en ce qu'il est constitué: a d'au moins un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléique, citraconique, les anhydrides d'acides carboxyliques, tels que l'anhydride maléique et les hémiesters de diacides, tels que les monoesters en C 1 à C 4, des acides maléique ou itaconique, b éventuellement d'au moins un monomère à insaturation éthylénique et sans fonction carboxylique, choisi dans le groupe constitué par les esters, les amides et/ou les nitriles des acides acrylique ou méthacrylique, tels que les acrylates ou méthacrylates de méthyle, éthyle, butyle, 2- éthyl-hexyle, ou par l'acrylonitrile, l'acétate de vinyle, le styrène, le méthylstyrène, le diisobutylène, la vinylpyrrolidone, la vinylcaprolactame, c d'au moins un monomère oxyalkylé à insaturation éthylénique et terminé par une chaîne grasse hydrophobe, de formule générale (I): R TCH 2 CH-O)m (CH 2 CH 2-0) N (CH 2-CH- 0) qi-R' dans laquelle: m et p représentent un nombre de motifs d'oxyde d'alkylène inférieur ou égal à 100, N représente un nombre de motifs d'oxyde d'éthylène inférieur ou égal à 100, q un nombre au moins égal à 1 et tels que: q(n+m+p) 100 R 1 l'hydrogène ou le radical méthyle, R 2 l'hydrogène ou le radical méthyle. R représente le radical insaturé polymérisable, appartenant au groupe des esters acrylique, méthacrylique, maléique, itaconique, crotonique, vinylphtalique ainsi que les hémiesters maléique, itaconique, vinylphtalique ou encore les insaturés uréthannes tels que par exemple les acryluréthanne, méthacryluréthanne,a-a diméthyl-misopropenylbenzyluréthanne, allyluréthanne ou bien encore les éthers allyliques, les acrylamide et méthacrylamide substituées ou non, des vinyliques. R' représente le radical hydrophobe à chaîne grasse tels que les groupes linéaire ou ramifié alkyle, alkylaryle, arylalkyle, aryle ayant au moins 26 atomes de carbone. d éventuellement d'au moins un monomère possédant au moins deux insaturations éthyléniques choisi dans le groupe constitué par le diméthacrylate d'éthylèneglycol, le triméthylolpropanetriacrylate, l'acrylate d'allyle, le méthylène-bis-acrylamide, le méthylène-bisméthacrylamide, le tétrallyloxyéthane, le triallylcyanurate, les éthers allyliques obtenus à partir de polyols tels que le pentaérythritol, le sorbitol, le sucrose. 2 Copolymère partiellement ou totalement hydrosoluble selon la revendication 1, caractérisé en ce qu'il est constitué: a d'au moins un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléïque, citraconique, les anhydrides d'acides carboxyliques, tels que l'anhydride maléïque et les hémiesters de diacides, tels que les monoesters en C 1 à C 4, des acides maléïque ou itaconique, b éventuellement d'au moins un monomère à insaturation éthylénique et sans fonction carboxylique, choisi dans le groupe constitué par les esters, les amides et/ou les nitriles des acides acrylique ou méthacrylique, tels que les acrylates ou méthacrylates de méthyle, éthyle, butyle, 2- éthyl-hexyle, ou par l'acrylonitrile, l'acétate de vinyle, le styrène, le méthylstyrène, le diisobutylène, la vinylpyrrolidone, la vinylcaprolactame, c d'au moins un monomère oxyalkylé à insaturation éthylénique et terminé par une chaîne grasse hydrophobe, de formule générale (I): R (CH 2-CH-0)m (CH 2 -CH 2 -0)n (CH 2 - CH-O)p q-R' R 1 R 2 R dans laquelle: m et p représentent un nombre de motifs d'oxyde d'alkylène inférieur ou égal à 100, N représente un nombre de motifs d'oxyde d'éthylène inférieur ou égal à 100, q un nombre au moins égal à 1 et tels que: q(n+m+p) R 2 l'hydrogène ou le radical méthyle. R représente le radical insaturé polymérisable, appartenant au groupe des esters acrylique, méthacrylique, maléique, itaconique, crotonique, vinylphtalique ainsi que les hémiesters maléique, itaconique, vinylphtalique ou encore les insaturés uréthannes tels que par exemple les acryluréthanne, méthacryluréthanne,a-a diméthyl-misopropenylbenzyluréthanne, allyluréthanne ou bien encore les éthers allyliques, les acrylamide et méthacrylamide substituées ou non, des vinyliques. R' représente le radical hydrophobe à chaîne grasse tels que les groupes linéaire ou ramifié alkyle, alkylaryle, arylalkyle, aryle ayant au moins 30 atomes de carbone. d éventuellement d'au moins un monou ère -possédant au moins deux insaturations éthyléniques choisi dans le groupe constitué par le diméthacrylate d'éthylèneglycol, le triméthylolpropanetriacrylate, l'acrylate d'allyle, le méthylène-bis-acrylamide, le méthylène-bisméthacrylamide, le tétrallyloxyéthane, le triallylcyanurate, les éthers allyliques obtenus à partir de polyols tels que le pentaérythritol, le sorbitol, le sucrose. 3 Copolymère partiellement ou totalement hydrosoluble selon la revendication 1, caractérisé en ce qu'il est constitué: a d'au moins un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléïque, citraconique, les anhydrides d'acides carboxyliques, tels que l'anhydride maléïque et les hémiesters de diacides, tels que les monoesters en C 1 à C 4, des acides maléïque ou itaconique, b éventuellement d'au moins un monomère à insaturation éthylénique et sans fonction carboxylique, choisi dans le groupe constitué par les esters, les amides et/ou les nitriles des acides acrylique ou méthacrylique, tels que les acrylates ou méthacrylates de méthyle, éthyle, butyle, 2- éthyl-hexyle, ou par l'acrylonitrile, l'acétate de vinyle, le styrène, le méthylstyrène, le diisobutylène, la vinylpyrrolidone, la vinylcaprolactame, c d'au moins un monomère oxyalkylé à insaturation éthylénique et terminé par une chaine grasse hydrophobe, de formule générale (I): F R-(CH 2-CH-O)m (CH 2 CH 2-O) N (CH 2- CH 0) q-R' L Rl R 2 l dans laquelle: m et p représentent un nombre de motifs d'oxyde d'alkylène variant de 10 à 70, N représente un nombre de motifs d'oxyde d'éthylène variant de 10 à 70, q un nombre au moins égal à 1 et tels que: k ç R 2 l'hydrogène ou le radical méthyle. R représente le radical insaturé polymérisable, appartenant au groupe des esters acrylique, méthacrylique, maléique, itaconique, crotonique, vinylphtalique ainsi que les hémiesters maléique, itaconique, vinylphtalique ou encore les insaturés uréthannes tels que par exemple les acryluréthanne, méthacryluréthanne,a-a diméthyl-misopropenylbenzyluréthanne, allyluréthanne ou bien encore les éthers allyliques, les acrylamide et méthacrylamide substituées ou non, des vinyliques. R' représente le radical hydrophobe à chaîne grasse tel que les groupes linéaire ou ramifié alkyle ayant 28 atomes de carbone. d éventuellement d'au moins un monomère possédant au moins deux insaturations éthyléniques choisi dans le groupe constitué par le diméthacrylate d'éthylèneglycol, le triméthylolpropanetriacrylate, l'acrylate d'allyle, le méthylène-bis-acrylamide, le méthylènebis-méthacrylamide, le tétrallyloxyéthane, le triallylcyanurate, les éthers allyliques obtenus à partir de polyols tels que le pentaérythritol, le sorbitol, le sucrose. 4 Copolymère partiellement ou totalement hydrosoluble selon l'une des revendications 1 à 3 caractérisé en ce qu'il est constitué: a de 15 % à 98 % en poids d'un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléique, citraconique, les anhydrides d'acides carboxyliques, tels que l'anhydride maléïque et les hémiesters de diacides, tels que les monoesters en C 1 à C 4, des acides maléïque ou itaconique, % I b de 0 % à 83 % en poids d'un monomère à insaturation éthylénique et sans fonction carboxylique, choisi dans le groupe constitué par les esters d'acides acrylique ou méthacrylique, tels que les acrylates ou méthacrylates de méthyle, éthyle, butyle, 2-éthyl-hexyle, ou par l'acrylonitrile, l'acétate de vinyle, le styrène, le méthylstyrène, le diisobutylène, la vinylpyrrolidone, la vinylcaprolactame, c de 2 % à 18 % en poids d'un monomère oxyalkylé à insaturation éthylénique et terminé par une chaîne grasse hydrophobe, de formule générale (I) selon l'une des revendications 1 à 3. d de 0 % à 5 % d'au moins un monomère possédant au moins deux insaturations éthyléniques choisi dans le groupe constitué par le diméthacrylate d'éthylène glycol, le triméthylolpropanetriacrylate, l'acrylate d'allyle, le méthylène- bis-acrylamide, le méthylène-bis-méthacrylamide, le tétrallyloxyéthane, le triallylcyanurate, les éthers allyliques obtenus à partir de polyols tels que le pentaérythritol, le sorbitol, le sucrose. Copolymère partiellement ou totalement hydrosoluble selon l'une des revendications 1 à 3 caractérisé en ce qu'il est constitué: a de 20 % à 50 % en poids d'un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumarique, maléique, citraconique, les anhydrides d'acides carboxyliques, tels que l'anhydride maléique et les hémiesters de diacides, tels que les monoesters en C 1 à C 4, des acides maléique ou itaconique, b de 47 % à 77 % en poids d'un monomère à insaturation éthylénique et sans fonction carboxylique, choisi dans le groupe constitué par les esters d'acides acrylique ou méthacrylique, tels que les acrylates ou méthacrylates de méthyle, éthyle, butyle, 2-éthyl-hexyle, ou par l'acrylonitrile, l'acétate de vinyle, le styrène, le méthylstyrène, le diisobutylène, la vinylpyrrolidone, la vinylcaprolactame, c de 3 % à 10 % en poids d'un monomère oxyalkylé à insaturation éthylénique et terminé par une chaîne grasse hydrophobe, de formule générale (I) selon l'une des revendications 1 à 3. d de 0 % à 3 % d'au moins un monomère possédant au moins deux insaturations éthyléniques choisi dans le groupe constitué par le diméthacrylate d'éthylèneglycol, le triméthylolpropanetriacrylate, l'acrylate d'allyle, le méthylène- bis-acrylamide, le méthylène-bis-méthacrylamide, le tétrallyloxyéthane, le triallylcyanurate, les éthers allyliques obtenus à partir de polyols tels que le pentaérythritol, le sorbitol, le sucrose. 6 Copolymère selon l'une des revendications 1 à 5 caractérisé en ce que le monomère à insaturation éthylénique et à fonction carboxylique est choisi dans le groupe des acides acrylique, méthacrylique et itaconique. 7 Copolymère selon l'une des revendications 1 à 5 caractérisé en ce que le monomère à insaturation éthylénique sans fonction carboxylique est choisi parmi les esters acryliques tels que les acrylate et méthacrylate d'alkyle possédant de un à quatre atomes de carbone. 8 Utilisation de copolymère selon l'une des revendications 1 à 7 comme modificateur de rhéologie dans des applications cosmétiques. 9 Utilisation selon la revendication 8 dans des formulations du type shampooing. Utilisation du copolymère selon l'une des revendications 1 à 7 comme modificateur de rhéologie dans des formulations pâte d'impression textile. 11 Utilisation du copolymère selon l'une des revendications 1 à 7 comme agent de stabilisation des suspensions aqueuses de zéolithes. 12 Utilisation du copolymère selon l'une des revendications 1 à 7 comme additif des boues de forage, avec un intérêt particulier des boues à l'eau. 13 Utilisation du copolymère selon l'une des revendications 1 à 7 comme modificateur de rhéologie dans des applications détergentes. 14 Utilisation selon la revendication 13 dans des formulations de type crème à récurer. 15 Utilisation du copolymère selon l'une des revendications 1 à 7 comme agent antisédimentation et/ou de mise en suspension de charges minérales ou organiques grossières pour diverses applications, en particulier le phytosanitaire. 16 Utilisation du copolymère selon l'une des revendications 1 à 7 comme modificateur de rhéologie dans les formulations peinture. f A A,'ë